(57)【要約】  【課題】ジンクプライマー塗装により一次防錆処理された鋼材を大出力レーザー切断機でレーザー切断する場合の切断速度を向上させると共に、夜間無人運転を可能にするために切断中断事故の発生を防止する。  【解決手段】(a)２以上のアルコキシ基を有するアルコキシシランおよび／もしくはその加水分解物もしくは縮合物（例、テトラアルコキシシラン）、(b)亜鉛末、ならびに(c)リン酸アルミニウム（好ましくはトリポリリン酸アルミニウム）の粉末もしくはリン酸アルミニウムとリン酸亜鉛との混合粉末を含有する塗料組成物を鋼材表面に塗布して、膜厚９μｍ超、２５μｍ以下の乾燥塗膜を形成する。【選択図】なし【特許請求の範囲】
【請求項１】
(a)２以上のアルコキシ基を有するアルコキシシランおよび／もしくはその加水分解物もしくは縮合物、(b)亜鉛末、ならびに(c)リン酸アルミニウムの粉末もしくはリン酸アルミニウムとリン酸亜鉛との混合粉末、を含有することを特徴とする、レーザー切断用鋼材に塗布するための塗料組成物。
【請求項２】
リン酸アルミニウムが縮合リン酸アルミニウムである、請求項１に記載の塗料組成物。
【請求項３】
縮合リン酸アルミニウムがトリポリリン酸アルミニウムである、請求項２に記載の塗料組成物。
【請求項４】
請求項１〜３のいずれかに記載の塗料組成物の塗布により形成された、膜厚９μｍ超、２５μｍ以下の乾燥塗膜を表面に有することを特徴とするレーザー切断用鋼材。
【発明の詳細な説明】
【技術分野】
【０００１】
本発明は、亜鉛末を含有する一次防錆塗料を塗装した状態で高速に鋼材をレーザー切断することを可能にする、レーザー切断用鋼材の一次防錆用の塗料組成物、およびこの塗料組成物を塗布した鋼材に関する。本発明の塗料組成物は、亜鉛末を含有していて、鋼材に防食性を付与できるだけでなく、夜間無人運転でも切断中断を発生しにくい優れたレーザー切断性を鋼材に付与することができる。
【背景技術】
【０００２】
船舶、橋梁、プラント等の大型鉄鋼構造物の建造に使用される鋼材には、一般に加工・組立中の鋼材の発生を一時的に防止するための一次防錆塗料として、防食性と上塗り塗装性に優れた、珪素系結合剤中に亜鉛末を含有する無機ジンク系の防食塗料（ジンクプライマー）が塗装されている。
【０００３】
近年、このような大型構造物の製作時にも、加工と組立を迅速に行って納期短縮を目指す目的で、鋼材の切断にレーザー切断が採用されることが多くなってきた。この用途に従来から利用されてきたガス切断、プラズマ切断等の手法に比べて、レーザー切断には、切断精度と切断面の品質が良く、切断部の熱影響幅が小さく、さらにはコンピュータ制御により夜間自動運転が可能といった利点があるためである。
【０００４】
レーザー切断は、当初は自動車部品、産業機械などのプライマー塗装されていない鋼板の切断に主に利用されてきた。しかし、近年は、５ＫＷ、６ＫＷといった大出力レーザーによる高速切断が可能となったことから、造船、橋梁等の大型鋼材の切断にもレーザー切断の利用が急速に拡大してきている。
【０００５】
ところが、レーザー切断は鋼材の表面の影響を強く受け、亜鉛末を含有するジンクプライマーで塗装された鋼材のレーザー切断には種々の問題があることが知られている。特に大きな問題点は、切断速度を上げると切断面に傷やドロス付着が発生しやすく、切断速度を上げることができないために、作業性が低下することと、切断不良により切断作業を中断する事態が起こり、特に夜間無人運転中に切断作業が中断すると後工程に大きな影響を及ぼし、生産性が著しく低下することである。また、切断速度を上げることができないことに加えて、レーザー切断による切断が可能な板厚にも限界があり、板厚が大きすぎる鋼材は切断できない場合がある。
【０００６】
切断速度の向上に関して、下記特許文献１には、鋼材に塗装するジンクプライマー中のＺｎおよびＳｉＯ2（シリカ）量を制限し、特にＳｉＯ2量を極力下げて、レーザー切断性を向上させた鋼材が開示されている。ＳｉＯ2は、プライマー層の耐火性向上と強度向上の観点からプライマーに含有させる成分であるが、ＳｉＯ2は高温まで安定であるため、レーザーエネルギーの鋼板への伝導を妨げ、切断速度への悪影響が非常に大きいことが記載されている。
【０００７】
下記特許文献２には、珪酸エステル縮合物、亜鉛末および鉄よりも融点が低い顔料（例、タルク、マイカ、フェロ合金、蛍石など）を含有する、レーザー切断性に優れた一次防錆用塗料組成物（プライマー）が開示されている。
【０００８】
特許文献１および２に記載されたプライマーまたは塗料組成物は、いずれも近年の大出力レーザー切断機を用いたレーザー切断に対してはなお効果が不十分であり、１２００ｍｍ／ｍｉｎといった高い切断速度には十分に対応することができない。また、切断不良の発生に対する対策が考慮されていないため、特に夜間無人運転においては切断中断が発生しやすくなる。さらに、特許文献１では塗料中のＳｉＯ2量を著しく低減し、特許文献２では塗料がＳｉＯ2を全く含有していないため、塗膜の耐火性や強度が不十分になるという問題がある。塗膜の強度が低下すると、塗膜の剥離が起こる可能性があり、そうなると防錆性も劣化する。
【０００９】
下記特許文献３には、ケイ素系無機結合剤と微細亜鉛末とを主成分とする組成物を塗装することからなる鋼板前処理方法が開示されている。この方法で処理した鋼板について、レーザー切断による溶断性は評価されているものの、その試験はレーザーの焦点を調整して行ったものと考えられ、レーザーの焦点ずれを考慮して評価したものではない。また、特許文献３に記載のレーザー切断試験（溶断試験）は１ｍ／分（１０００ｍｍ／ｍｉｎ）の速度で行われており、それより高速でのレーザー切断性については評価されていない。
【特許文献１】特開平１０−２２６８４６号公報
【特許文献２】特開２００２−１１４９４４号公報
【特許文献３】特開２００１−２９５０７１号公報
【発明の開示】
【発明が解決しようとする課題】
【００１０】
本発明の課題は、ジンクプライマーで塗装された鋼材のレーザー切断速度を、例えば、１２００ｍｍ／ｍｉｎといったレベルの高速まで上げることができ、且つ大出力レーザー切断機により夜間無人運転を行った場合の切断中断の発生を極力防止することがきる、レーザー切断鋼材の一次防錆用の塗料組成物と、それを塗装したレーザー切断用鋼材とを提供することである。
【課題を解決するための手段】
【００１１】
本発明者らは、大出力のレーザー切断機を用いて鋼材のレーザー切断性に関して、次の知見を得た。
(1)従来のジンクプライマーを塗装した鋼材の大出力レーザー切断機での切断作業において見られる切断不良、特に夜間無人自動運転時に切断中断を引き起こす大きな要因が、鋼材のうねり、傷などに起因するレーザー焦点距離の変動であり、塗装した鋼材が焦点距離の変動に鈍感、すなわち切断可能焦点距離幅が大きいと、切断速度を上げることができ、且つ厚い鋼板でも切断が可能になる。
【００１２】
(2)ジンクプライマーを塗装した鋼材のレーザー切断では、レーザー切断時に鋼の酸化により生じるＦｅ2ＳｉＯ4の共晶点または粘度がレーザー切断性に密接に関連し、この共晶点を下げることにより切断時に溶融した鉄（或いは酸化鉄）が切断部から容易に排出され、レーザー切断が向上する。
【００１３】
Ｆｅ2ＳｉＯ4の共晶点を下げる元素としてＰ，Ａｌ，Ｖ，Ｔｉ等があるが、これらの元素を鋼材に添加するのは鋼材の機械的性質、溶接性を変化させるので制約される。従って、鋼材に塗装する一次防錆用の亜鉛末含有塗料組成物（ジンクプライマー）に添加することが、鋼材性能に影響を及ぼさない意味から好ましい。
【００１４】
(3)ジンクプライマーに特定のリン酸塩を添加すると、レーザー切断時に生成するＦｅ2ＳｉＯ4の共晶点を低下させることができ、鋼材の性能に悪影響を及ぼさず塗装された鋼材のレーザー切断性を著しく向上させてレーザー切断速度を上げることができる。同時に、このリン酸塩を含有する塗膜は、切断可能なレーザー焦点距離の幅が広く、レーザー焦点距離の変動に鈍感で、この変動に起因する切断不良や、夜間自動運転中の切断中断が防止される。すなわち、このリン酸塩は上記(a)および(b)の両方の点で有効である。
【００１５】
(4)塗膜のバインダー成分としては、従来のジンクプライマーや上記特許文献においても使用されているが、シロキサン結合（Ｓｉ−Ｏ）を骨格とする、シリカ（ＳｉＯ2）質の緻密な皮膜を形成できるアルコキシシランおよび／もしくはその加水分解物もしくは縮合物が適している。
【００１６】
以上の知見に基づいて完成した本発明は、下記(a)〜(c)の成分を含有することを特徴とする、レーザー切断用鋼材に塗布するための塗料組成物である：
(a)２以上のアルコキシ基を有するアルコキシシランおよび／もしくはその加水分解物もしくは縮合物、
(b)亜鉛末、ならびに
(c)リン酸アルミニウムの粉末もしくはリン酸アルミニウムとリン酸亜鉛の混合粉末。
【００１７】
上記リン酸アルミニウムは好ましくは縮合リン酸アルミニウムであり、より好ましくはトリポリリン酸アルミニウムである。
本発明によればまた、上記塗料組成物の塗布により形成された膜厚９μｍ超、２５μｍ以下の乾燥塗膜を表面に有することを特徴とするレーザー切断用鋼材も提供される。
【発明の効果】
【００１８】
本発明の塗料組成物を鋼材に塗装して乾燥塗膜を形成すると、大出力レーザー切断におけるレーザー切断性が著しく改善され、かつ防錆性も十分な一次防錆塗膜（ジンクプライマー層）が形成される。このプライマー層は、レーザー焦点距離の幅が広く、鋼材のうねりや傷によるレーザー焦点距離の変動に鈍感である。そのため、本発明の塗料組成物を塗装した鋼材では、レーザー切断における切断不良が発生しにくく、大出力レーザー切断機を用いた夜間無人運転における切断中断が防止され、１６ｍｍ、１９ｍｍといった厚肉鋼材を１２００ｍｍ／ｍｉｎといった高速で安定して鋼材のレーザー切断作業を実施することが可能になる。
【発明を実施するための最良の形態】
【００１９】
本発明に係るレーザー切断用鋼材に塗布するための塗料組成物は、(a)２以上のアルコキシ基を有するアルコキシシランおよび／もしくはその加水分解物もしくは縮合物、(b)亜鉛末、ならびに(c)リン酸アルミニウム、という３種類の成分を含有する。各成分とも、１種または２種以上を使用することができる。
【００２０】
上記成分のうち、(a)のアルコキシシランおよび／もしくはその加水分解物もしくは縮合物は、バインダー成分であり、加水分解（アルコールが遊離して水酸化物になる）と縮合（水酸化物→酸化物）を受けてシロキサン結合（Ｓｉ−Ｏ）を骨格とするシリカ質の皮膜を形成する。残りの(b)と(c)はいずれも、本発明の塗料組成物の塗布により形成された乾燥塗膜（以下、プライマー層ともいう）中に分散粒子として含有される。
【００２１】
バインダーとして用いる２以上のアルコキシ基を有するアルコキシシランは、テトラアルコキシシラン、アルキルトリアルコキシシラン、およびジアルキルジアルコキシシランを包含する。アルキル基は好ましくは炭素数６以下、より好ましくは４以下の低級アルキル基である。
【００２２】
テトラアルコキシシランの具体例としては、テトラメトキシシラン（メチルシリケート）、テトラエトキシシラン（エチルシリケート）、テトラプロポキシシラン（プロピルシリケート）、テトライソプロポキシシラン（イソプロピルシリケート）、テトラブトキシシラン（ブチルシリケート）、テトライソブトキシシラン（イソブチルシリケート）、エチルシリケート４０（日本コルコート社製）等が挙げられる。
【００２３】
アルキルトリアルコキシシランの具体例としては、メチルトリメトキシシラン、メチルトリエトキシシラン、メチルトリプロポキシシラン、エチルトリメトキシシラン、エチルトリエトキシシラン等が挙げられる。
【００２４】
ジアルキルジアルコキシシランの具体例としては、ジメチルジメトキシシラン、ジメチルジエトキシシラン、ジエチルジメトキシシラン、ジエチルジエトキシシラン等が挙げられる。
【００２５】
例示した以外の化合物も使用可能である。アルキル基を含有するアルコキシシランの場合、アルキル基がビニル基、アミノ基、エポキシ基、メルカプト基などの官能基で置換されている、シランカップリング剤と呼ばれるアルコキシシランも使用できるが、それらはアルコキシシランの一部だけに使用することが好ましい。アルコキシシランの少なくとも一部はテトラアルコキシシランとすることも好ましく、より好ましくはアルコキシシランの全てがテトラアルコキシシランである。
【００２６】
上記アルコキシシランは、皮膜形成を促進させるため、その加水分解物もしくは縮合物として使用することもできる。例えば、アルコキシシランを水または水と酸触媒の存在下で加水分解させた部分加水分解物、あるいは完全に加水分解させ、さらに部分的に縮合反応まで進めた初期縮合物の状態で使用することもできる。
【００２７】
亜鉛末は市販品を使用することができる。亜鉛末の平均粒径は、亜鉛の溶出速度、すなわち防食性に影響を与える。亜鉛末の好ましい平均粒子径は３〜１５μｍである。より好ましくは５μｍ超、１３μｍ以下である。亜鉛末は、本塗料組成物の塗装により形成された乾燥塗膜（プライマー層）中に好ましくは２０〜８０質量％、より好ましくは４０〜６０質量％の量で配合する。この配合量が２０質量％未満では良好な防食性が得られず、８０質量％を超えるとレーザー切断性が低下する。ただし、後述する防食性に優れた顔料（例、トリポリリン酸アルミニウム、リン酸亜鉛、ＳｉＯ2）を添加することにより防食性が確保される場合には、２０質量％以下でも問題なく、レーザー切断性の観点からはその方が好適である。また、亜鉛末の一部が酸化され、酸化亜鉛となっていても用いることはできる。但し、その場合には、全Ｚｎ中の酸化亜鉛のＺｎの割合が１０％以下であることが好ましい。
【００２８】
リン酸塩粉末としてはリン酸アルミニウム粉末、あるいはリン酸アルミニウムとリン酸亜鉛との混合粉末を使用する。リン酸アルミニウムの粉末は、Ｆｅ2ＳｉＯ4の共晶点温度を下げる効果のあるＰとＡｌの両方を含有していることから、ジンク系プライマー塗装された鋼材のレーザー切断性の改善効果が特に顕著であり、比較的少量の添加で効果を発揮することができる。一方、リン酸亜鉛粉末も、Ｐの含有によるＦｅ2ＳｉＯ4のの共晶点温度の低下効果を有し、さらに防食性の改善効果も発揮する。しかし、リン酸亜鉛粉末単独では、比較的多めに添加しないと、Ｆｅ2ＳｉＯ4の共晶点温度の低下によるレーザー切断性の改善効果が十分には大きくならない。
【００２９】
リン酸アルミニウムとしては、ピロリン酸アルミニウム、トリポリリン酸アルミニウム、メタリン酸アルミニウム、オルトリン酸アルミニウム、亜リン酸アルミニウムなどが使用可能であるが、レーザー切断性の向上に有効なようにＰを効率的に供給できるという観点から、ピロリン酸アルミニウム、トリポリリン酸アルミニウムといった縮合リン酸アルミニウムが好ましい。中でも、防食性の観点も考慮すると、トリポリリン酸アルミニウムが特に好ましい。亜鉛処理したトリポリリン酸アルミニウムは本発明で使用するのに特に好ましいリン酸塩である。リン酸亜鉛としてはオルトリン酸亜鉛を使用することができる。
【００３０】
トリポリリン酸アルミニウムなどのリン酸アルミニウム塩およびリン酸亜鉛は一般に防錆顔料として利用されてきたが、これをジンクプライマー層中に含有させた場合に、レーザー切断性を著しく改善する効果があることは、これまで知られておらず、当業者ですら全く予想することもできない新規な知見である。
【００３１】
リン酸アルミニウムの粉末またはリン酸アルミニウムとリン酸亜鉛との混合粉末であるリン酸塩の粉末は、乾燥塗膜中の含有量（混合粉末の場合は合計含有量）が好ましくは１〜１０質量％、より好ましくは１〜８質量％の量となるように配合する。この量が１質量％の未満であると顕著な効果が観察されず、１０質量％を超えると、塗膜密着性が低下傾向を示すほか、高価となる。粉末の平均粒子径は特に制限されないが、通常は１０μｍ以下とすることが好ましく、より好ましくは５μｍ以下である。
【００３２】
以上の必須成分に加えて、本塗料組成物は、塗膜のレーザー切断性や防食性に著しい悪影響がない限り、追加の添加成分を含有しうる。前述したように、本発明の効果は、レーザー切断時に鋼の酸化により生じるＦｅ2ＳｉＯ4の共晶点あるいは粘度がリン酸塩の含有により低下することによって、レーザー切断により生じた溶融した鉄あるいは酸化鉄の切断部からの排出が促進されることと関係していると推測される。従って、場合により添加することができる追加の添加成分としても、この観点から選択することが好ましい。
【００３３】
追加の添加成分の１例は公知の体質顔料である。体質顔料は塗料組成物のコスト低減のため、体積を増加させる成分である。体質顔料としては、Ｆｅ2ＳｉＯ4の共晶点を下げる意味で、Ａｌを含有する顔料を用いることが好ましい。例えば、アルミナ／シリカ複合酸化物（アルミノ珪酸塩）である。具体例としては、ＫＡｌＳｉ3Ｏ8、ＣａＡｌ2Ｓｉ2Ｏ8、ＮａＡｌＳｉ3Ｏ8、Ａｌ2Ｏ3・２ＳｉＯ2・２Ｈ2Ｏ、Ｋ2Ｏ・３Ａｌ2Ｏ3・６ＳｉＯ2・Ｈ2Ｏ、Ａｌ2Ｏ4・４ＳｉＯ2・Ｈ2Ｏ、Ａｌ2Ｏ3等が例示される。粉末の粒度は顔料レベルであればよく、例えば、平均粒子径が０.２〜１０μｍの範囲内であればよい。乾燥塗膜中の体質顔料の含有量は、１０〜３０質量％とすることが好ましい。
【００３４】
また、公知のＳｉＯ2、ＴｉＯ2、ＺｒＯ2といった体質顔料、中でもＳｉＯ2は、プライマー層の機械的特性、耐火性、耐食性を改善するのに有効である。ＳｉＯ2は、本発明に関しては、防食塗料に使用されているコロイド粒径のシリカ微粒子を意味する。このシリカ微粒子は、ゾル状の湿式シリカ（水性シリカ）と、気相法により製造された乾式シリカ（ヒュームドシリカ）のいずれでもよく、いずれも市販品を用いることができる。ＳｉＯ2は乾燥塗膜中に好ましくは５〜４０質量％、より好ましくは５〜３０質量％の量で含有させることができる。
【００３５】
体質顔料としてＳｉＯ2を添加する場合には、乾燥塗膜中における全Ｓｉ／Ｐの原子比が３００／１〜１／１となるようにリン酸塩の添加量を調整すると、レーザー切断性が一段と向上する。この全Ｓｉとは、ＳｉＯ2中のＳｉのみならず、バインダーのアルコキシシラン加水分解・縮合物中のＳｉ、さらには使用すればアルミノ珪酸塩などの他の添加成分中のＳｉもすべて含む意味である。ＳｉＯ2を添加しない場合も、全Ｓｉ／Ｐ原子比は上記範囲内となるようにすることが好ましい。全Ｓｉ／Ｐ原子比の上限はより好ましくは１００／１、さらにより好ましくは５０／１であり、その下限は好ましくは２／１、さらにより好ましくは５／１である。
【００３６】
さらにＦｅ2ＳｉＯ4の共晶点を下げる元素であるＶ、Ｂ等を含む、例えば、Ｖ2Ｏ5やホウ砂（Ｎａ2Ｂ4Ｏ7）を微量添加することも好適である。但し、上記リン酸塩により目的とする効果は十分に得られるので、これらを多量に添加するのは経済性を損なう。これらの化合物の添加の上限量は５質量％以下とすることが好ましい。
【００３７】
本塗料組成物に場合により含有させることができる上記以外の添加成分としては、着色顔料、防錆顔料、有機ベントナイト等の沈降防止剤、分散剤などが挙げられる。これらは、目的に応じて、場合により配合することができるが、これらを多量に配合するとレーザー切断性に悪影響を与えるので、乾燥塗膜中の量は合計で１０質量％以下になるようにすることが望ましい。
【００３８】
乾燥塗膜中の粉末成分の分析は、塗膜をクロロホルムに溶解し、超音波分散と遠心分離後の沈殿物を適当な手段で分析することにより実施することができる。また、アルコキシシラン成分の加水分解と縮合後の量に他の成分の量を合計した量が固形分になるので、この固形分に基づいて乾燥塗膜中の各成分の量を計算により推定することもできる。
【００３９】
本塗料組成物では、バインダー成分がアルコキシシランであることから、溶媒はアルコールのような水混和性有機溶媒を主成分とするものであることが好ましい。溶媒は水を含有していてもよいが、多量の水を含有すると、塗料の保管中にアルコキシシランの加水分解と縮合が進行し易く、保存寿命が短くなることがある。水不混和性の有機溶剤も適宜含有させることができる。また、アルコキシシランの加水分解を促進するために、塗料中に酸を含有させることもできるが、多量の酸の添加は塗料の保存寿命を短くする。
【００４０】
本塗料組成物の塗布は、例えばエアスプレー、エアレススプレー、刷毛など従来公知の塗布手段により行なうことができる。塗布後の塗膜の乾燥は、常温でも可能であるが、加熱乾燥してもよい。加熱する場合の加熱温度は５０℃以下とすることが好ましい。バインダーのアルコキシシランが完全には加水分解していないものである場合、成膜には加水分解用の水が必要であるが、この水は大気から供給される。しかし、成膜を加速するために、水蒸気を噴霧するなどして乾燥雰囲気の湿度を高めてもよい。
【００４１】
鋼材上に形成された乾燥塗膜の膜厚は９μｍ超、２５μｍ以下の範囲とすることが好ましい。塗膜が９μｍ以下でも、逆に２５μｍ超でも、レーザー切断性が低下する。塗膜が９μｍ以下であると、耐食性も劣化する。この膜厚は平均膜厚を意味し、電磁膜厚計、例えば（株）サンコウ電子研究所製ＣＲＴ−２０００ＩＩ電磁式デジタル膜厚計を用いて、鋼材の表面における塗膜の膜厚を１０点以上測定した平均値として求めることができる。
【００４２】
本塗料組成物を塗布する鋼材は、予め公知の除錆方法、例えば、ショットブラストあるいはサンドブラストにより表面の錆を除去することが、耐食性を維持する観点から望ましい。また、鋼材の表面粗度はレーザー切断性に影響を与えるため、Ｒｚ＝１５〜８５μｍ程度、より好ましくは１５〜７０μｍとすることが好ましい。Ｒｚが１５μｍ未満であると塗膜の十分な接着耐久性が得られず、８５μｍを超えるとレーザー切断特性が低下するためである。Ｒｚは、ＪＩＳ Ｂ ０６０１-１９９4で定義される１０点平均粗さである。
【００４３】
本塗料組成物を塗布する鋼材は、特に鋼種を限定されるものではなく、普通鋼であっても低合金鋼であっても構わない。ただし、鋼材成分も、レーザー切断性に影響を及ぼすため、次に述べる成分の鋼材が好ましい（成分の残部はＦｅおよび不可避不純物、％は質量％を意味する）。
【００４４】
Ｃ：０.０１％以上、０.２０％以下
Ｃはプライマー塗布鋼材のレーザー切断性の確保に有効な元素である。Ｃ量が０.０１％未満ではレーザー切断性が劣化し、一方０.２０％を超えて含有すると溶接性が劣化する。Ｃ含有量の下限については望ましくは０.０６％以上、さらに望ましくは０.１０％以上であり、上限については０.１５％以下とすることが望ましい。
【００４５】
Ｓｉ：０.０３％以上、０.６％以下
Ｓｉも、プライマー塗布鋼材のレーザー切断性の確保に有効な元素である。Ｓｉ量が０.０３％未満では、レーザー切断面にノッチが発生し、切断性が劣化する。一方、Ｓｉ量が０.６％を超えると、溶接性が劣化する。Ｓｉ含有量の下限は０.１０％以上とするのが望ましく、さらに望ましくは０.３％以上とするのが良い。
【００４６】
Ｍｎ：０.３％以上、２.０％以下
Ｍｎは鋼材の強度確保に有効な元素であり、レーザー切断性にも影響を及ぼす。Ｍｎ量が０.３％未満であると鋼材の強度が不足する。一方、Ｍｎ量が２.０％を超えると、靱性劣化に加えて、レーザー切断性が劣化する。
【００４７】
ｓｏｌＡｌ：０.００５％超、０.１０％以下
Ａｌは、脱酸のために必要な元素であり、ｓｏｌＡｌ量が０.００５％以下では、鋼材の脱酸が不足し、靱性が劣化する。一方、ｓｏｌＡｌ量が０.１０％を超えると、溶接部に硬質の島状マルテンサイトが生成し、靱性が劣化する。
【００４８】
Ｎ：０.０００５％以上、０.００８％以下
Ｎ量が０.０００５％未満であると、鋼材の結晶粒径が粗大になり、靱性が劣化する。一方、Ｎ量が０.００８％を超えると、やはり靱性が劣化する。
【００４９】
以上の元素に加えて、強度を確保するために、下記から選んだ１または２以上の元素を場合によりさらに添加することができる。
Ｎｂ：０.００５％以上、０.０８％以下
Ｎｂは強度確保に有効な元素である。添加する場合、０.００５％以上でないと効果を発揮しない。一方、０.０８％を超えて含有させると靱性が劣化する。
【００５０】
Ｔｉ：０.００５％以上、０.０３％以下
Ｔｉも強度確保に有効な元素であり、連続鋳造におけるヒビ割れ防止に有効である。添加する場合、０.００５％以上でないと効果を発揮しない。一方、０.０３％を超えて含有させると、靱性が劣化する。
【００５１】
Ｖ：０.００５％以上、０.０８％以下
Ｖも強度確保に有効な元素であり、添加する場合、０.００５％以上でないと効果を発揮しない。一方、０.０８％を超えて含有させると、靱性が劣化する。
【００５２】
Ｃｕ：１.５％以下、
Ｃｕも強度確保に有効な元素である。添加する場合、０.３％以上とするのが望ましい。一方、１.５％を超えて含有させても、含有量に見合う効果が見られない。
【００５３】
Ｎｉ：３.０％以下、
Ｎｉは強度および靱性の確保に有効な元素である。添加する場合、０.２％以上とするのが望ましい。一方、３.０％を超えて含有させても、含有量に見合うだけの効果が見られない。
【００５４】
Ｃｒ：１.０％以下
Ｃｒも強度確保に有効な元素である。添加する場合、０.２％以上とするのが望ましい。一方、１.０％を超えて含有させても、含有量に見合うだけの効果が見られない。
【００５５】
Ｍｏ：０.８％以下
Ｍｏも強度確保に有効な元素である。添加する場合、０.１％以上とするのが望ましい。一方、０.８％を超えて含有させても、含有量に見合うだけの効果が見られない。
【００５６】
鋼材の形状は、レーザー切断が可能な限り特に制限されず、用途に応じて選択される。例えば、厚板、管材、棒材、異形材などが例示されるが、その他の形状であってもよいのは勿論である。また、本発明のプライマー塗布後に汎用の上塗り塗装を施すことも可能である。
【実施例】
【００５７】
表１に示す化学組成の２種類の試験鋼材（いずれも、５００×５００×１６ｍｍ厚の板材）をショットブラストにより除錆した後、表２に示す組成の塗料組成物をエアスプレーにより塗布した。ショットブラスト後の表面粗度（Ｒｚ）はいずれの鋼材も５０.２μｍであった。
【００５８】
【表１】
2008156377.tif 000002
【００５９】
【表２】
2008156377.tif 000003
【００６０】
塗料組成物に用いた成分のうち、アルコキシシランとしては、市販のエチルシリケート４０（多摩化学工業(株)製）５０質量部を使用し、これを０.１Ｎ塩酸１質量部、水６質量部、およびイソプロピルアルコール（ＩＰＡ）４３質量部と４０℃、２時間撹拌混合し、その後放冷して用いた。この混合によりエチルシリケートはほぼ完全に加水分解し、初期縮合物の状態となった。
【００６１】
亜鉛末は、平均粒子径が７μｍの市販品であった。
リン酸塩粉末としては、テイカ製トリポリリン酸アルミニウム（Ｋ−Ｗｈｉｔｅ Ｎｏ.８４、平均粒子径３.７μｍ）および東邦顔料（株）製オルトリン酸亜鉛（ＥＸＰＥＲＴ ＮＰ−５３０、平均粒子径０.５μｍ）の各粉末を用いた。
【００６２】
体質顔料としてはＳｉＯ2（気相シリカ）、ＫＡｌＳｉ3Ｏ8、ＣａＡｌ2Ｓｉ2Ｏ8の混合物を、着色顔料としてはＴｉＯ2を添加した。これらの顔料の平均粒子径はいずれも５μｍ以下であった。表２に記載した「その他添加剤」は沈降防止剤としての有機ベントナイトである。
【００６３】
なお、表２の塗料組成物の各成分の数値は、バインダー成分も含めた全固形分（溶媒以外の成分の合計量）に基づく質量％である。
塗装は、小型塗装ロボット（安川電機(株)製ＰＸ−８００、移動線速３８０ｍｍ／ｓｅｃ）と塗装ガン（デビルビスＴ−ＡＧＨＶ、ノズル径１.２ｍｍ、キャップＮｏ.８０７）とを用いて、霧化エアー圧：１.３ｋｇｆ／ｃｍ2、パターンエアー圧：１.０ｋｇｆ／ｃｍ2、塗料吐出量：１３２ｇ／ｍｉｎ、ガン距離：１５０ｍｍの条件で行った。塗装後に塗膜を自然乾燥させた。形成された乾燥塗膜の膜厚は、(株)サンコウ電子研究所製ＣＲＴ−２０００ＩＩ電磁式デジタル膜厚計を用いて鋼板表面の８１点で測定し、その平均値として求めた。
【００６４】
上記のように塗布が行われた５００×５００×１６ｍｍ厚の板材について、レーザー切断試験を行った。切断に用いたレーザー切断機は小池酸素製の出力６ＫＷのものであり、切断条件は、デューティ７０％、周波数１０００Ｈｚ、酸素ガス圧（内側：０.０５ＭＰａ、外側：０.０３ＭＰａ）であった。塗布された板材からピアッシング後、５０×５０角（コーナー：Ｒ３ｍｍ）を切り出し、その際のノッチ現象（切断面のキズ）あるいはノロ（酸化物を含む溶鋼の切断裏面への付着物）の付着状況を観察した。切断速度は、１２００ｍｍ／ｍｉｎであった。
【００６５】
評価は、鋼材表面にレーザー焦点を決め、焦点距離を鋼材表面から０.５ｍｍピッチで変動させて、ノッチ現象あるいはノロ付着あるいは切断不良が生じるどうかで、次のように判定した：
◎：ノロ、ノッチ現象のいずれも無し、
△：ノロ付着および／またはノッチ発生
×：切断不可。
【００６６】
結果を表３に示す。この試験において、◎の切断焦点の幅（範囲）が大きいほど、安定して高速で鋼材を切断できることを表す。
【００６７】
【表３】
2008156377.tif 000004
【００６８】
リン酸塩を含有しない比較例の塗料組成物を用いた試験No.５では、切断可能なレーザー焦点距離の幅が非常に狭く、焦点距離がわずか１ｍｍ変化すると切断が困難となって、切断が中断に追い込まれる。このように焦点距離の幅が狭く、焦点距離ずれに敏感であると、レーザー切断の夜間無人運転は実質的に不可能である。
【００６９】
一方、実施例である試験No.１〜４に示すように、本発明の塗料組成物を鋼材に塗布した場合には、鋼材の種類によらず、切断可能なレーザー焦点距離の幅が広く、従って大出力レーザー切断機を用いた高速切断時においても鋼材のうねり、傷等に影響されることなく安定して切断可能であることがわかる。その結果、夜間の無人自動運転時に切断不良による切断中断が起こることが防止され、且つ切断速度も高めることができ、レーザー切断の生産性の向上に大きく寄与する。
【００７０】
上記特許文献３では、リン酸塩を含有しないため、プライマー層の膜厚は９μｍ以下と限定され、この膜厚が９μｍを超えると、１０００ｍ／ｍｉｎの切断速度でもレーザー切断性が著しく低下することが示されている。本発明では、プライマー層がリン酸塩を含有するため、プライマー層の膜厚が９μｍを超えても、１２００ｍ／ｍｉｎというより高速のレーザー切断において切断中断を生じないという優れたレーザー切断性を得ることができる。このリン酸塩の顕著な効果は特許文献３から予測することができない。